【手続補正書】
【提出日】平成23年1月25日(2011.1.25)
【手続補正１】
【補正対象書類名】特許請求の範囲
【補正対象項目名】全文
【補正方法】変更
【補正の内容】
【特許請求の範囲】
【請求項１】
本質的に結晶性であるコアおよび該コアの少なくとも一部分を囲んでいるコーティングを有するコーティングされた粒子、
を含む物品であって、該コアはＬｉＸＰＯ４を含み、Ｘは１種以上の遷移金属であり、該コーティングは、透過型電子顕微鏡において不定形であるように見え、該コアとは異なる結晶構造を有し、ここで該コーティングは、組成：
ＬｉｘＭｙＰｚＮｗＯｍ
を有し、ここでｘ＞０であり、ｙ≧０であり、ｚ＞０であり、０．０１≦ｗ≦１．１であり、（ｙ／ｘ）≦０．１であり、（ｘ／ｚ）は２〜３の範囲内であり、ｙ＜ｚであり、ｍは、４に正規化され、Ｍは、１種以上の遷移金属を含み、そしてＭはＦｅ、Ｍｎ、Ｃｏ、および／またはＮｉである、物品。
【請求項２】
（ｘ＋２ｙ＋５ｚ）／２≦ｍ≦（ｘ＋３ｙ＋５ｚ）／２の関係を満たす、請求項１に記載の物品。
【請求項３】
本質的に結晶性であるコアおよび該コアの少なくとも一部分を囲んでいるコーティングを有するコーティングされた粒子、
を含む物品であって、該コアはＬｉＸＰＯ４を含み、Ｘは１種以上の遷移金属であり、該コーティングは、透過型電子顕微鏡において不定形であるように見え、該コアとは異なる結晶構造を有し、ここで該コーティングは、組成：
ＬｉｘＭｙＰｚＮｗＣｖＯ４
を有し、ここでｘ＞０であり、ｚ＞０であり、ｙ≧０であり、０．０１≦ｗ≦１．１であり、０．０１≦ｖ≦１．１であり、（ｙ／ｘ）≦０．１であり、（ｘ／ｚ）は２〜３の範囲内であり、ｙ＜ｚであり、そしてＭはＦｅ、Ｍｎ、Ｃｏ、および／またはＮｉである、物品。
【請求項４】
前記コーティングは、ＴＥＭ回折測定法において不定形であるように見える、請求項１または３に記載の物品。
【請求項５】
前記コーティングは、７０ｎｍ未満の平均厚を有する、請求項１または３に記載の物品。
【請求項６】
前記コアは、ＬｉＦｅＰＯ４またはＬｉＭｎＰＯ４から本質的になる、請求項１または３に記載の物品。
【請求項７】
前記コアは、１５０ｎｍ未満の平均粒径を有する、請求項１または３に記載の物品。
【請求項８】
（ｘ／ｚ）は、１〜１．５の範囲内である、請求項１または３に記載の物品。
【請求項９】
（１−ｙ）／（１−ｚ）は、１．７〜２．３の範囲内である、請求項１または３に記載の物品。
【請求項１０】
前記コーティングされた粒子は、約８００℃より低い温度で１種以上の前駆体を焼結させて、該コーティングされた粒子を形成する工程を包含するプロセスによって形成される、請求項１または３に記載の物品。
【請求項１１】
前記コーティングされた粒子は、最大５．２Ｖに充電された場合、２．５Ｖへと放電されると、少なくとも１７０ｍＡ／ｇの電流速度において少なくとも約１００ｍＡ  ｈ／ｇの容量を与えることができる、請求項１または３に記載の物品。
【請求項１２】
前記コーティングは、遷移金属元素をさらに含む、請求項１または３に記載の物品。
【請求項１３】
前記コーティングは、鉄および／またはマンガンをさらに含む、請求項１または３に記載の物品。
【請求項１４】
前記コーティングは、Ｃおよび／もしくはＮをさらに含む、請求項１または３に記載の物品。
【請求項１５】
前記コーティングは、酸化物を含む、請求項１または３に記載の物品。
【請求項１６】
前記コーティングおよび前記コアは、同じプロセスにおいて形成される、請求項１または３に記載の物品。
【請求項１７】
前記コーティングは、前記コアの形成の後に、該コアに付加される、請求項１または３に記載の物品。
【請求項１８】
前記コーティングされた粒子は、減圧雰囲気において焼結させる工程を包含するプロセスによって形成される、請求項１または３に記載の物品。
【請求項１９】
前記コーティングされた粒子は、約５μｍ未満の平均直径を有する、請求項１または３に記載の物品。
【請求項２０】
ＸはＦｅ、Ｍｎ、Ｎｉ、またはＣｏのうちの１種以上である、請求項１または３に記載の物品。
【手続補正２】
【補正対象書類名】明細書
【補正対象項目名】００２３
【補正方法】変更
【補正の内容】
【００２３】
本発明の他の利点および新規な特徴は、添付の図面とともに考慮される場合、本発明の種々の非限定的な実施形態の以下の詳細な説明から明らかになる。本明細書および参考として援用される文献が矛盾するおよび／もしくは一致しない開示を含む場合、本明細書が優先するものとする。参考として援用される２つ以上の文献が、互いに矛盾するおよび／もしくは一致しない開示を含む場合、より最近の有効日を有する文献が、優先するものとする。
本発明は、例えば以下の項目を提供する。
（項目１）
コアおよび該コアの少なくとも一部分を囲んでいるコーティングを有するコーティングされた粒子、
を含む物品であって、ここで該コーティングは、組成：
ＬｉｘＭｙＰｚＮｗＯｍ
を有し、ここでｘ、ｚ、ｗ、およびｍは、各々独立して、０より大きく、ｙは、０以上であり、そしてＭは、１種以上の遷移金属を含む、物品。
（項目２）
ＭはＦｅである、項目１に記載の物品。
（項目３）
ＭはＭｎである、項目１に記載の物品。
（項目４）
ＭはＣｏである、項目１に記載の物品。
（項目５）
ＭはＮｉである、項目１に記載の物品。
（項目６）
数（ｙ／ｘ）は、約０．３以下の数である、項目１に記載の物品。
（項目７）
前記数（ｙ／ｘ）は、約０．２以下の数である、項目６に記載の物品。
（項目８）
前記数（ｙ／ｘ）は、約０．１以下の数である、項目７に記載の物品。
（項目９）
前記数（ｘ／ｚ）は、約１．２および約３を含む、約１．２５〜約３の間の数である、項目１に記載の物品。
（項目１０）
前記数（ｘ／ｚ）は、約１．５および約３を含む、約１．５〜約３の間の数である、項目９に記載の物品。
（項目１１）
前記数（ｘ／ｚ）は、約２および約３を含む、約２〜約３の間の数である、項目１０に記載の物品。
（項目１２）
ｍは、数（ｘ＋２ｙ＋５ｚ）／２以上でありかつ数（ｘ＋３ｙ＋５ｚ）／２以下である、項目１に記載の物品。
（項目１３）
ｍは、約１．６および約５．４を含む、約１．６〜約５．４の数である。項目１に記載の物品。
（項目１４）
コアおよび該コアの少なくとも一部分を囲んでいるコーティングを有するコーティングされた粒子、
を含む物品であって、ここで該コーティングは、組成：
ＬｉｘＭｙＰｚＮｗＣｖＯ４
を有し、ここでｘ、ｚ、およびｗは、各々独立して、０より大きく、ｙは、０以上であり、そしてｗおよびｖのうちの少なくとも一方は、０より大きく、そしてＭは、Ｆｅ、Ｍｎ、Ｃｏ、および／もしくはＮｉである、物品。
（項目１５）
ｗは０であり、ｖは０より大きい、項目１４に記載の物品。
（項目１６）
ｖは０であり、ｗは０より大きい、項目１４に記載の物品。
（項目１７）
全体組成：
ＬｉｘＭｙＰｚＯｍ
を有するコーティングされた粒子、を含む物品であって、ここで
ｘは、約０．０１および約１．１を含む、約０．０１〜約１．１の間であり、
ｙは、約０．５および約１．１を含む、約０．５〜約１．１の間であり、
ｚは、約０．５および約１．１を含む、約０．５〜約１．１の間であり、
ｍは、約１．６および約５．４を含む、約１．６〜約５．４の間であり、そして
Ｍは、Ｆｅ、Ｍｎ、Ｃｏ、および／もしくはＮｉであり、
該粒子は、ＬｉＭＰＯ４を含むコアおよび該コアの少なくとも一部分を囲んでいる、
物品。
（項目１８）
ｍは、数（ｘ＋２ｙ＋５ｚ）／２および数（ｘ＋３ｙ＋５ｚ）／２を含む、数（ｘ＋２ｙ＋５ｚ）／２〜数（ｘ＋３ｙ＋５ｚ）／２の間である、項目１７に記載の物品。
（項目１９）
全体組成：
ＬｉｘＭｙＰｚＯｍ
を有する粒子を含む物品であって、ここで
ｘは、約０．０１および約１．１を含む、約０．０１〜約１．１の間であり、
ｙは、約０．５および約０．９５を含む、約０．５〜約０．９５の間であり、
ｚは、約０．５および約０．９５を含む、約０．５〜約０．９５の間であり、
ｍは、約１．６および約５．４を含む、約１．６〜約５．４の間であり、
Ｍは、Ｆｅ、Ｍｎ、Ｃｏ、および／もしくはＮｉであり、
数（１−ｙ）／（１−ｚ）は、約０．３および約１を含む、約０．３〜約１の間の数である、
物品。
（項目２０）
ｍは、数（ｘ＋２ｙ＋５ｚ）／２および数（ｘ＋３ｙ＋５ｚ）／２を含む、数（ｘ＋２ｙ＋５ｚ）／２〜数（ｘ＋３ｙ＋５ｚ）／２の間である、項目１９に記載の物品。
（項目２１）
コアおよび該コアの少なくとも一部分を囲んでいるコーティングを有する、コーティングされた粒子を含む物品であって、ここで該粒子は、全体組成：
ＬｉｘＭｙＰｚＯｍ
を有し、ここで
数（ｘ／ｚ）は、約１および約２を含む、約１〜約２の間の数であり、
数（１−ｙ）／（１−ｚ）は、約１および約３．４を含む、約１〜約３．４の間の数であり、
ｍは、約１．６および約５．４を含む、約１．６〜約５．４の間の数であり、そして
Ｍは、Ｆｅ、Ｍｎ、Ｃｏ、および／もしくはＮｉである、
物品。
（項目２２）
ｍは、数（ｘ＋２ｙ＋５ｚ）／２および数（ｘ＋３ｙ＋５ｚ）／２を含む、数（ｘ＋２ｙ＋５ｚ）／２〜数（ｘ＋３ｙ＋５ｚ）／２の間である、項目２１に記載の物品。
（項目２３）
数（１−ｙ）／（１−ｚ）は、約１および約２．５を含む、約１〜約２．５の間の数である、項目２１に記載の物品。
（項目２４）
ｘは、約０．０１および約１．１を含む、約０．０１〜約１．１の間である、項目２１に記載の物品。
（項目２５）
ｙは、約０．５および約１．１を含む、約０．５〜約１．１の間である、項目２１に記載の物品。
（項目２６）
ｚは、約０．５および約１．１を含む、約０．５〜約１．１の間である、項目２１に記載の物品。
（項目２７）
コアおよび該コアの少なくとも一部分を囲んでいるコーティングを有するコーティングされた粒子、
を含む、物品であって、ここで該粒子は、全体組成：
ＬｉｘＭｙＰｚＯｍ
を有し、ここで
ｘは、約０．０１および約１．１を含む、約０．０１〜約１．１の間であり、
ｙは、約０．５および約１．１を含む、約０．５〜約１．１の間であり、
ｚは、約０．５および約１．１を含む、約０．５〜約１．１の間であり、
ｍは、約１．６および約５．４を含む、約１．６〜約５．４の間であり、
Ｍは、Ｆｅ、Ｍｎ、Ｃｏ、および／もしくはＮｉであり、
該粒子は、約８００℃より低い温度で１種以上の前駆物質を焼結させて、該粒子を生成する工程を包含するプロセスによって形成される、
物品。
（項目２８）
ｍは、数（ｘ＋２ｙ＋５ｚ）／２および数（ｘ＋３ｙ＋５ｚ）／２を含む、数（ｘ＋２ｙ＋５ｚ）／２〜数（ｘ＋３ｙ＋５ｚ）／２の間である、項目２７に記載の物品。
（項目２９）
コアおよび該コアの少なくとも一部分を囲んでいるコーティングを有するコーティングされた粒子、
を含む、物品であって、ここで該粒子は、全体組成：
ＬｉｘＭｙＰｚＯｍ
を有し、ここで
ｘは、約０．０１および約１．１を含む、約０．０１〜約１．１の間であり、
ｙは、約０．５および約１．１を含む、約０．５〜約１．１の間であり、
ｚは、約０．５および約１．１を含む、約０．５〜約１．１の間であり、
ｍは、約１．６および約５．４を含む、約１．６〜約５．４の間であり、
Ｍは、Ｆｅ、Ｍｎ、Ｃｏ、および／もしくはＮｉであり、
該粒子は、最大５．２Ｖに充電された場合、２．５Ｖへと放電されると、少なくとも１７０ｍＡ／ｇの電流速度において少なくとも約１００ｍＡ  ｈ／ｇの容量を与えることができる、
物品。
（項目３０）
ｍは、数（ｘ＋２ｙ＋５ｚ）／２および数（ｘ＋３ｙ＋５ｚ）／２を含む、数（ｘ＋２ｙ＋５ｚ）／２〜数（ｘ＋３ｙ＋５ｚ）／２の間である、項目２９に記載の物品。
（項目３１）
コアおよび該コアの少なくとも一部分を囲んでいるコーティングを有するコーティングされた粒子、
を含む物品であって、ここで該粒子は、全体組成：
ＬｉｘＭｙＰｚＮｗＯｍ
を有し、ここで
ｘは、約０．０１および約１．１を含む、約０．０１〜約１．１の間であり、
ｙは、約０．５および約１．１を含む、約０．５〜約１．１の間であり、
ｚは、約０．５および約１．１を含む、約０．５〜約１．１の間であり、
ｗは、０および約０．１を含む、０〜約０．１の間であり、
ｍは、約１．６および約５．４を含む、約１．６〜約５．４の間であり、
Ｍは、Ｆｅ、Ｍｎ、Ｃｏ、および／もしくはＮｉである、
物品。
（項目３２）
ｍは、数（ｘ＋２ｙ＋５ｚ−３ｗ）／２〜数（ｘ＋３ｙ＋５ｚ＋５ｗ）／２の間である、項目３１に記載の物品。
（項目３３）
コアおよび該コアの少なくとも一部分を囲んでいるコーティングを有するコーティングされた粒子、
を含む物品であって、ここで該粒子は、全体組成：
ＬｉｘＭｙＰｚＣｖＯｍ
を有し、ここで
ｘは、約０．０１および約１．１を含む、約０．０１〜約１．１の間であり、
ｙは、約０．５および約１．１を含む、約０．５〜約１．１の間であり、
ｚは、約０．５および約１．１を含む、約０．５〜約１．１の間であり、
ｖは、０および約０．１を含む、０〜約０．１の間であり、
ｍは、約１．６および約５．４を含む、約１．６〜約５．４の間であり、そして
Ｍは、Ｆｅ、Ｍｎ、Ｃｏ、および／もしくはＮｉである、
物品。
（項目３４）
ｍは、数（ｘ＋２ｙ＋５ｚ−４ｖ）／２〜数（ｘ＋３ｙ＋５ｚ＋４ｖ）／２の間である、項目３３に記載の物品。
（項目３５）
コアおよび該コアの少なくとも一部分を囲んでいるコーティングを有するコーティングされた粒子、
を含む物品であって、ここで該粒子は、全体組成：
ＬｉｘＭｙＰｚＮｗＣｖＯｍ
を有し、ここで
ｘは、約０．０１および約１．１を含む、約０．０１〜約１．１の間であり、
ｙは、約０．５および約１．１を含む、約０．５〜約１．１の間であり、
ｚは、約０．５および約１．１を含む、約０．５〜約１．１の間であり、
ｗは、０および約０．１を含む、０〜約０．１の間であり、
ｖは、０および約０．１を含む、０〜約０．１の間であり、
ｍは、約１．６および約５．４を含む、約１．６〜約５．４の間であり、そして
Ｍは、Ｆｅ、Ｍｎ、Ｃｏ、および／もしくはＮｉである、
物品。
（項目３６）
ｍは、数（ｘ＋２ｙ＋５ｚ−４ｖ−３ｗ）／２および数（ｘ＋３ｙ＋５ｚ＋４ｖ＋５ｗ）／２を含む、数（ｘ＋２ｙ＋５ｚ−４ｖ−３ｗ）／２〜数（ｘ＋３ｙ＋５ｚ＋４ｖ＋５ｗ）／２の間である、項目３５に記載の物品。
（項目３７）
コアおよび該コアの少なくとも一部分を囲んでいる酸化物コーティングを有するコーティングされた粒子、
を含む物品であって、ここで該コーティングは、ＬｉおよびＰを含み、透過型電子顕微鏡において不定形であるように見える、物品。
（項目３８）
前記コーティングは、遷移金属元素をさらに含む、項目３７に記載の物品。
（項目３９）
前記コーティングは、鉄をさらに含む、項目３７に記載の物品。
（項目４０）
前記コーティングは、マンガンをさらに含む、項目３７に記載の物品。
（項目４１）
前記コーティングは、Ｏをさらに含む、項目３７に記載の物品。
（項目４２）
前記コーティングは、Ｃおよび／もしくはＮをさらに含む、項目３７に記載の物品。
（項目４３）
前記コアは、Ｌｉ、Ｆｅ、Ｐ、およびＯを含む、項目３７に記載の物品。
（項目４４）
前記コアは、Ｌｉ、Ｍｎ、Ｐ、およびＯを含む、項目３７に記載の物品。
（項目４５）
前記コアは、Ｌｉ、Ｃｏ、Ｐ、およびＯを含む、項目３７に記載の物品。
（項目４６）
前記コアは、Ｌｉ、Ｎｉ、Ｐ、およびＯを含む、項目３７に記載の物品。
（項目４７）
コアおよび該コアの少なくとも一部分を囲んでいる酸化物コーティングを有するコーティングされた粒子、
を含む物品であって、ここで該コーティングは、透過型電子顕微鏡において不定形であるように見える、物品。
（項目４８）
前記酸化物は、酸化リチウムを含む、項目４７に記載の物品。
（項目４９）
前記コアは、Ｌｉ、Ｆｅ、Ｐ、およびＯを含む、項目４７に記載の物品。
（項目５０）
前記コアは、Ｌｉ、Ｍｎ、Ｐ、およびＯを含む、項目４７に記載の物品。
（項目５１）
前記コアは、Ｌｉ、Ｃｏ、Ｐ、およびＯを含む、項目４７に記載の物品。
（項目５２）
前記コアは、Ｌｉ、Ｎｉ、Ｐ、およびＯを含む、項目４７に記載の物品。
（項目５３）
前記コーティングは、Ｌｉ、Ｆｅ、ＰおよびＯを含む、項目４８〜５２のいずれか１項に記載の物品。
（項目５４）
前記コーティングは、Ｃおよび／もしくはＮをさらに含む、項目５３に記載の物品。
（項目５５）
表面上のコーティング、
を含む物品であって、ここで該コーティングは、わずか約２５０ｎｍの厚みおよび以下の組成：
ＬｉｘＭｙＰｚＮｗＯｍ
を有し、ここでｘ、ｙ、ｚ、ｗ、およびｍは、各々独立して０より大きく、そしてＭは、Ｆｅ、Ｍｎ、Ｃｏ、および／もしくはＮｉである、
物品。
（項目５６）
基材上のコーティング、
を含む物品であって、ここで該コーティングは、わずか約２５０ｎｍの厚みおよび以下の組成：
ＬｉｘＭｙＰｚＮｗＣｖＯｍ
を有し、ここでｘ、ｙ、ｚ、ｗ、およびｍは、各々独立して０より大きく、そして少なくともｗおよびｖのうちの一方は、０より大きく、Ｍは、Ｆｅ、Ｍｎ、Ｃｏ、および／もしくはＮｉである、
物品。
（項目５７）
前記コーティングは、透過型電子顕微鏡において不定形であるように見える、項目１、１４、１７、２１、２６、２９、３１、３３、もしくは３５のいずれか１項に記載の物品。
（項目５８）
前記コーティングは、ＴＥＭ回折測定法に対して不定形であるように見える、項目１、１４、１７、２１、２７、２９、３１、３３、もしくは３５のいずれか１項に記載の物品。
（項目５９）
前記コーティングは、前記コアとは異なる結晶構造を有する、項目１、１４、１７、２１、２７、２９、３１、３３、３５、もしくは４７のいずれか１項に記載の物品。
（項目６０）
前記コーティングは、約７０ｎｍ未満の平均厚を有する、項目１、１４、１７、２１、２７、２９、３１、３３、３５、もしくは４７のいずれか１項に記載の物品。
（項目６１）
前記コーティングは、約５０ｎｍ未満の平均厚を有する、項目６０に記載の物品。
（項目６２）
前記コーティングは、約２０ｎｍ未満の平均厚を有する、項目６１に記載の物品。
（項目６３）
前記コーティングは、約１５ｎｍ未満の平均厚を有する、項目６２に記載の物品。
（項目６４）
前記コーティングは、約１０ｎｍ未満の平均厚を有する、項目６３に記載の物品。
（項目６５）
前記コーティングおよび前記コアは、同じプロセスにおいて形成される、項目１、１４、１７、２１、２７、２９、３１、３３、３５、もしくは４７のいずれか１項に記載の物品。
（項目６６）
前記コーティングは、前記コアの形成の後に、該コアに付加される、項目１、１４、１７、２１、２７、２９、３１、３３、３５、もしくは４７のいずれか１項に記載の物品。
（項目６７）
ＭはＦｅである、項目１、１４、１７、１９、２１、２７、２９、３１、３３、もしくは３５のいずれか１項に記載の物品。
（項目６８）
ＭはＭｎである、項目１、１４、１７、１９、２１、２７、２９、３１、３３、もしくは３５のいずれか１項に記載の物品。
（項目６９）
ＭはＣｏである、項目１、１４、１７、１９、２１、２７、２９、３１、３３、もしくは３５のいずれか１項に記載の物品。
（項目７０）
ＭはＮｉである、項目１、１４、１７、１９、２１、２７、２９、３１、３３、もしくは３５のいずれか１項に記載の物品。
（項目７１）
前記コアは、ＬｉＦｅＰＯ４を含む、項目１、１４、１７、２１、２７、２９、３１、３３、３５、もしくは４７のいずれか１項に記載の物品。
（項目７２）
前記コアは、ＬｉＦｅＰＯ４から本質的になる、項目７１に記載の物品。
（項目７３）
前記コアは、ＬｉＭｎＰＯ４を含む、項目１、１４、１７、１９、２１、２７、２９、３１、３３、３５、もしくは４７のいずれか１項に記載の物品。
（項目７４）
前記コアは、ＬｉＭｎＰＯ４から本質的になる、項目７３に記載の物品。
（項目７５）
前記コアは、ＬｉＣｏＰＯ４を含む、項目１、１４、１７、１９、２１、２７、２９、３１、３３、３５、もしくは４７のいずれか１項に記載の物品。
（項目７６）
前記コアは、ＬｉＮｉＰＯ４を含む、項目１、１４、１７、１９、２１、２７、２９、３１、３３、３５、もしくは４７のいずれか１項に記載の物品。
（項目７７）
前記コアは、本質的に結晶性である、項目１、１４、１７、２１、２７、２９、３１、３３、３５、もしくは４７のいずれか１項に記載の物品。
（項目７８）
前記コアは、約１５０ｎｍ未満の平均粒径を有する、項目１、１４、１７、２１、２７、２９、３１、３３、３５、もしくは４７のいずれか１項に記載の物品。
（項目７９）
前記コアは、約１００ｎｍ未満の平均粒径を有する、項目７８に記載の物品。
（項目８０）
前記コアは、約５０ｎｍ未満の平均粒径を有する、項目７８に記載の物品。
（項目８１）
ｙは、ｚ未満である、項目１、１４、１７、２１、２７、２９、３１、３３、もしくは３５のいずれか１項に記載の物品。
（項目８２）
数（ｘ／ｚ）は、約１および約１．５を含む、約１〜約１．５の間の数である、項目１、１４、１７、２１、２７、２９、３１、３３、もしくは３５のいずれか１項に記載の物品。
（項目８３）
数（ｘ／ｚ）は、約１および約１．３を含む、約１〜約１．３の間の数である、項目８２に記載の物品。
（項目８４）
数（ｘ／ｚ）は、約１．０５および約１．１５を含む、約１．０５〜約１．１５の間の数である、項目８３に記載の物品。
（項目８５）
数（１−ｙ）／（１−ｚ）は、約１．７および約２．３を含む、約１．７〜約２．３の間の数字である、項目１、１４、１７、２１、２７、２９、３１、３３、もしくは３５のいずれか１項に記載の物品。
（項目８６）
数（１−ｙ）／（１−ｚ）は、約１．９および約２．１を含む、約１．９〜約２．１の間の数である、項目８５に記載の物品。
（項目８７）
前記粒子は、約８００℃より低い温度で１種以上の試薬を焼結させて、該粒子を形成する工程を包含するプロセスによって形成される、項目１、１４、１７、２１、２７、２９、３１、３３、３５、もしくは４７のいずれか１項に記載の物品。
（項目８８）
約８００℃より低い温度で１種以上の塩を焼結させて、該粒子を生成する工程を包含する、項目８７に記載の物品。
（項目８９）
前記焼結するための温度は、約７００℃より低い、項目８７に記載の物品。
（項目９０）
前記粒子は、減圧雰囲気において焼結させる工程を包含するプロセスによって形成される、項目１、１４、１７、２１、２７、２９、３１、３３、３５、もしくは４７のいずれか１項に記載の物品。
（項目９１）
前記減圧雰囲気は、少なくとも部分的に、前記粒子を焼結させることによって生成される、項目９０に記載の物品。
（項目９２）
前記粒子は、焼結した場合に、ＣＯおよび／もしくはＣＯ２を生成し、該ＣＯおよび／もしくはＣＯ２は、少なくとも部分的に、前記減圧雰囲気を形成する、項目９０に記載の物品。
（項目９３）
前記減圧雰囲気は、Ｎ２を含む、項目９０に記載の物品。
（項目９４）
前記減圧雰囲気は、ＣＯ、ＣＯ２、ＮＨ３、および／もしくはＨ２のうちの１種以上を含む、項目９０に記載の物品。
（項目９５）
前記粒子は、窒素含有化合物を含む雰囲気において焼結させる工程を包含するプロセスによって形成される、項目１、１４、１７、２１、２７、２９、３１、３３、３５、もしくは４７のいずれか１項に記載の物品。
（項目９６）
雰囲気は、Ｌｉ３Ｎ、ＮＨ４Ｈ２ＰＯ４、（ＮＨ４）２ＨＰＯ４、ＮＨ４ＮＯ３、（ＮＨ４）２Ｃ２Ｏ４．２Ｈ２Ｏ、および／もしくは（ＮＨ４）３Ｆｅ（Ｃ２Ｏ４）３・ｘＨ２Ｏのうちの１種以上を含む、項目９５に記載の物品。
（項目９７）
前記物品は、最大５．２Ｖに充電された場合、２．５Ｖへと放電すると、少なくとも１７０ｍＡ／ｇの電流速度において、少なくとも約１００ｍＡ  ｈ／ｇの容量を与えることができる、項目１、１４、１７、２１、２７、２９、３１、３３、３５、もしくは４７のいずれか１項に記載の物品。
（項目９８）
前記物品は、少なくとも約１３０ｍＡ  ｈ／ｇの容量を有する、項目９７に記載の物品。
（項目９９）
前記物品は、少なくとも約１５０ｍＡ  ｈ／ｇの容量を有する、項目９８に記載の物品。
（項目１００）
前記物品は、少なくとも約１６０ｍＡ  ｈ／ｇの容量を有する、項目９９に記載の物品。
（項目１０１）
前記物品は、少なくとも約１７０ｍＡ  ｈ／ｇの容量を有する、項目１００に記載の物品。
（項目１０２）
前記粒子は、約５μｍ未満の平均直径を有する、項目１７もしくは１９のいずれか１項に記載の物品。
（項目１０３）
前記粒子は、約１μｍ未満の平均直径を有する、項目１０２に記載の物品。
（項目１０４）
前記粒子は、約７５０ｎｍ未満の平均直径を有する、項目１０３に記載の物品。
（項目１０５）
前記粒子は、約５００ｎｍ未満の平均直径を有する、項目１０４に記載の物品。
（項目１０６）
前記粒子は、約２５０ｎｍ未満の平均直径を有する、項目１０５に記載の物品。
（項目１０７）
前記粒子は、約１００ｎｍ未満の平均直径を有する、項目１０６に記載の物品。
（項目１０８）
前記粒子は、約７５ｎｍ未満の平均直径を有する、項目１０７に記載の物品。
（項目１０９）
前記粒子は、約５０ｎｍ未満の平均直径を有する、項目１０８に記載の物品。
（項目１１０）
項目１、１４、１７、２１、２７、２９、３１、３３、３５、もしくは４７のいずれか１項に記載の粒子を複数含む物品。
（項目１１１）
ＬｉＭＰＯ４を含むコア、および該コアの少なくとも一部分を囲んでいるコーティングを含むコーティングされた粒子、
を含む物品であって、ここで該粒子は、１種以上の前駆物質を約８００℃より低い温度で焼結させて、該粒子を生成する工程を包含するプロセスによって形成され、ここでＭは、Ｆｅ、Ｍｎ、Ｃｏ、および／もしくはＮｉである、
物品。
（項目１１２）
ＬｉＭＰＯ４を含むコアおよび該コアの少なくとも一部分を囲んでいるコーティングを含むコーティングされた粒子、
を含む物品であって、ここで該粒子は、最大５．２Ｖに充電された場合、２．５Ｖへと放電すると、少なくとも１７０ｍＡ／ｇの電流速度において少なくとも約１００ｍＡ  ｈ／ｇの容量を与え、ここでＭは、Ｆｅ、Ｍｎ、Ｃｏ、および／もしくはＮｉである、
物品。
（項目１１３）
結晶性ＬｉＭＰＯ４を含むコアおよび該コアの少なくとも一部分を囲んでいるコーティングを含むコーティングされた粒子、
を含む物品であって、ここで該コアは、約１５０ｎｍ未満の平均粒径を有し、ここでＭは、Ｆｅ、Ｍｎ、Ｃｏ、および／もしくはＮｉである、
物品。
（項目１１４）
前記コアは、約１００ｎｍ未満の平均粒径を有する、項目１１３に記載の物品。
（項目１１５）
前記コアは、約５０ｎｍ未満の平均粒径を有する、項目１１３に記載の物品。
（項目１１６）
前記コーティングは、透過型電子顕微鏡において不定形であるように見える、項目１１１、１１２、もしくは１１３のいずれか１項に記載の物品。
（項目１１７）
前記コーティングは、前記コアとは異なる結晶構造を有する、項目１１１、１１２、もしくは１１３のいずれか１項に記載の物品。
（項目１１８）
前記コーティングは、リチウムを含む、項目１１１、１１２、もしくは１１３のいずれか１項に記載の物品。
（項目１１９）
前記コーティングは、ホスフェートを含む、項目１１１、１１２、もしくは１１３のいずれか１項に記載の物品。
（項目１２０）
前記コーティングは、窒素を含む、項目１１１、１１２、もしくは１１３のいずれか１項に記載の物品。
（項目１２１）
前記コーティングは、鉄を含む、項目１１１、１１２、もしくは１１３のいずれか１項に記載の物品。
（項目１２２）
前記コーティングは、マンガンを含む、項目１１１、１１２、もしくは１１３のいずれか１項に記載の物品。
（項目１２３）
前記コーティングは、コバルトを含む、項目１１１、１１２、もしくは１１３のいずれか１項に記載の物品。
（項目１２４）
前記コーティングは、ニッケルを含む、項目１１１、１１２、もしくは１１３のいずれか１項に記載の物品。
（項目１２５）
１種以上の前駆物質を約８００℃より低い温度で焼結させて、ＬｉＭＰＯ４を含むコアおよび該コアの少なくとも一部分を囲んでいるコーティングを含むコーティングされた粒子を生成する工程であって、ここでＭは、Ｆｅ、Ｍｎ、Ｃｏ、および／もしくはＮｉである、工程
を包含する、方法。
（項目１２６）
エネルギー貯蔵粒子を曝して、電荷を１種以上の前駆物質に保存することができるようにする工程；および
該１種以上の前駆物質を約８００℃未満の温度で焼結させる工程、
を包含する、方法。
（項目１２７）
充電式Ｌｉ電池において活性貯蔵物質として使用することができるエネルギー貯蔵粒子を曝す工程；および
該１種以上の前駆物質を約８００℃より低い温度で焼結させる工程、
を包含する、方法。
（項目１２８）
前記１種以上の前駆物質は、リチウムを含む化合物を含む、項目１２５、１２６、もしくは１２７のいずれか１項に記載の方法。
（項目１２９）
前記１種以上の前駆物質は、鉄を含む化合物を含む、項目１２５、１２６、もしくは１２７のいずれか１項に記載の方法。
（項目１３０）
前記１種以上の前駆物質は、マンガンを含む化合物を含む、項目１２５、１２６、もしくは１２７のいずれか１項に記載の方法。
（項目１３１）
前記１種以上の前駆物質は、コバルトを含む化合物を含む、項目１２５、１２６、もしくは１２７のいずれか１項に記載の方法。
（項目１３２）
前記１種以上の前駆物質は、ニッケルを含む化合物を含む、項目１２５、１２６、もしくは１２７のいずれか１項に記載の方法。
（項目１３３）
前記１種以上の前駆物質は、窒素を含む化合物を含む、項目１２５、１２６、もしくは１２７のいずれか１項に記載の方法。
（項目１３４）
前記１種以上の前駆物質は、リンを含む化合物を含む、項目１２５、１２６、もしくは１２７のいずれか１項に記載の方法。
（項目１３５）
ＬｉＭＰＯ４を含むエネルギー貯蔵粒子を、リチウム源とともに、約８００℃より低い温度で減圧雰囲気において焼結させる工程を包含し、ここでＭは、Ｆｅ、Ｍｎ、Ｃｏ、および／もしくはＮｉである、工程、
を包含する、方法。
（項目１３６）
ＬｉＭＰＯ４を含むエネルギー貯蔵粒子を、窒素源とともに、約８００℃より低い温度で減圧雰囲気において焼結させる工程であって、ここでＭは、Ｆｅ、Ｍｎ、Ｃｏ、および／もしくはＮｉである、工程
を包含する、方法。
（項目１３７）
エネルギー貯蔵粒子を含む物品であって、該エネルギー貯蔵粒子の少なくとも一部分は、結晶性ＬｉＭＰＯ４から本質的になり、ここで該粒子は、最大５．２Ｖに充電した場合、２．５Ｖへと放電すると、少なくとも１７０ｍＡ／ｇの電流速度において少なくとも約１００ｍＡ  ｈ／ｇの容量を与えることができ、ここでＭは、Ｆｅ、Ｍｎ、Ｃｏ、および／もしくはＮｉである、物品。
（項目１３８）
不定形マトリクス内でＬｉＭＰＯ４を結晶化する工程であって、Ｍは、Ｆｅ、Ｍｎ、Ｃｏ、および／もしくはＮｉである、工程、
を包含する、方法。
（項目１３９）
ＬｉＭＰＯ４を含むコア、および透過型電子顕微鏡において不定形であるように見えるコーティングを含む、コーティングされた粒子
を含む物品であって、該粒子は、全体組成：
ＬｉｘＭｙＰｚＯｍ
を有し、ここで
ｘは、約０．０１および約１．１を含む、約０．０１〜約１．１の間であり、
ｙは、約０．５および約１．１を含む、約０．５〜約１．１の間であり、
ｚは、約０．５および約１．１を含む、約０．５〜約１．１の間であり、
ｍは、約１．６および約５．４を含む、約１．６〜約５．４の間であり、そして
Ｍは、Ｆｅ、Ｍｎ、Ｃｏ、および／もしくはＮｉであり、
該粒子は、１種以上の前駆物質を約８００℃より低い温度で焼結させて、該粒子を形成する工程を包含するプロセスによって形成され、ここで該粒子は、最大５．２Ｖに充電された場合、２．５Ｖへと放電されると、少なくとも１７０ｍＡ／ｇの電流速度において少なくとも約１００ｍＡ  ｈ／ｇの容量を与える、
物品。
（項目１４０）
ｍは、数（ｘ＋２ｙ＋５ｚ）／２および数（ｘ＋３ｙ＋５ｚ）／２を含む、数（ｘ＋２ｙ＋５ｚ）／２〜数（ｘ＋３ｙ＋５ｚ）／２の間である、項目１３９に記載の物品。
（項目１４１）
ＬｉＭＰＯ４を含むコア、および透過型電子顕微鏡において不定形であるように見える第２の部分を含む、コーティングされた粒子、
を含む物品であって、該粒子は、全体組成：
ＬｉｘＭｙＰｚＯｍ
を有し、ここで
数（ｘ／ｚ）は、約１および約２を含む、約１〜約２の間の数であり、
数（１−ｙ）／（１−ｚ）は、約１および約３．４を含む、約１〜約３．４の間の数であり、
ｍは、約１．６および約５．４を含む、約１．６〜約５．４の間であり、そして
Ｍは、Ｆｅ、Ｍｎ、Ｃｏ、および／もしくはＮｉであり、
該粒子は、１種以上の前駆物質を約８００℃より低い温度で焼結させて、該粒子を生成する工程を包含するプロセスによって形成され、ここで該粒子は、最大５．２Ｖに充填した場合、２．５Ｖへと放電すると、少なくとも１７０ｍＡ／ｇの電流速度において少なくとも約１００ｍＡ  ｈ／ｇの容量を与える、
物品。
（項目１４２）
ｍは、数（ｘ＋２ｙ＋５ｚ）／２および数（ｘ＋３ｙ＋５ｚ）／２を含む、数（ｘ＋２ｙ＋５ｚ）／２〜数（ｘ＋３ｙ＋５ｚ）／２の間である、項目１４１に記載の物品。
（項目１４３）
電池におけるエネルギーを貯蔵するために物質の使用を促進する工程、
を包含する方法であって、該物質は、全体組成：
ＬｉｘＭｙＰｚＯｍ
を有し、ここで
ｘは、約０．０１および約１．１を含む、約０．０１〜約１．１の間であり、
ｙは、約０．５および約１．１を含む、約０．５〜約１．１の間であり、
ｚは、約０．５および約１．１を含む、約０．５〜約１．１の間であり、
ｍは、約１．６および約５．４を含む、約１．６〜約５．４の間であり、そして
Ｍは、Ｆｅ、Ｍｎ、Ｃｏ、および／もしくはＮｉであり、
該物質は、ＬｉＦｅＰＯ４を含む第１の部分および該第１の部分とは区別することができる第２の部分を少なくとも含む、
物品。
（項目１４４）
ｍは、数（ｘ＋２ｙ＋５ｚ）／２および数（ｘ＋３ｙ＋５ｚ）／２を含む、数（ｘ＋２ｙ＋５ｚ）／２〜数（ｘ＋３ｙ＋５ｚ）／２の間である、項目１４３に記載の物品。
（項目１４５）
電池においてエネルギーを貯蔵するために物質の使用を促進する工程、
を包含する方法であって、該物質は、全体組成：
ＬｉｘＭｙＰｚＯｍ
を有し、ここで
数（ｘ／ｚ）は、約１および約２を含む、約１〜約２の間の数であり、
数（１−ｙ）／（１−ｚ）は、約１および約３．４を含む、約１〜約３．４の間の数であり、
ｍは、約１．６および約５．４を含む、約１．６〜約５．４の間であり、
Ｍは、Ｆｅ、Ｍｎ、Ｃｏ、および／もしくはＮｉであり、
該物質は、ＬｉＦｅＰＯ４を含む第１の部分および該第１の部分とは区別できる第２の部分を少なくとも含む、
物品。
（項目１４６）
ｍは、数（ｘ＋２ｙ＋５ｚ）／２および数（ｘ＋３ｙ＋５ｚ）／２を含む、数（ｘ＋２ｙ＋５ｚ）／２〜数（ｘ＋３ｙ＋５ｚ）／２の間である、項目１４５に記載の物品。
（項目１４７）
数（１−ｙ）／（１−ｚ）は、約１および約２．５を含む、約１〜約２．５の間の数である、項目１４３もしくは１４５のいずれか１項に記載の物品。
（項目１４８）
組成：
ＬｉｘＭｙＰｚＮｗＯｍ
を有するマトリクスを含む物品であって、ここでｘ、ｙ、ｚ、ｗ、およびｍは、各々独立して、０より大きく、該マトリクスは、組成ＬｉＭＰＯ４を有する粒子を含み、そしてここでＭは、Ｆｅ、Ｍｎ、Ｃｏ、および／もしくはＮｉである、
物品。
（項目１４９）
全体組成：
ＬｉｘＭｙＰｚＯｍ
を有するマトリクスを含む物品であって、ここで
ｘは、約０．０１および約１．１を含む、約０．０１〜約１．１の間であり、
ｙは、約０．５および約１．１を含む、約０．５〜約１．１の間であり、
ｚは、約０．５および約１．１を含む、約０．５〜約１．１の間であり、
ｍは、約１．６〜約５．４の間であり、
Ｍは、Ｆｅ、Ｍｎ、Ｃｏ、および／もしくはＮｉであり、
該マトリクスは、組成  ＬｉＭＰＯ４を有する粒子を含む、
物品。
（項目１５０）
ｘ：ｙ：ｚ：４の比で元素Ｌｉ、Ｍ、Ｐ、およびＯを含むコーティングされた粒子、
を含む物品であって、ここで
ｘは、約０．０１および約１．１を含む、約０．０１〜約１．１の間であり、
ｙは、約０．５および約１．１を含む、約０．５〜約１．１の間であり、
ｚは、約０．５および約１．１を含む、約０．５〜約１．１の間であり、
Ｍは、Ｆｅ、Ｍｎ、Ｃｏ、および／もしくはＮｉであり、
該粒子は、ＬｉＭＰＯ４を含むコア、および該コアの少なくとも一部分を囲んでいるコーティングを含む、
物品。
（項目１５１）
ｘ：ｙ：ｚ：４の比で元素Ｌｉ、Ｍ、Ｐ、およびＯを含む粒子、
を含む物品であって、ここで
ｘは、約０．０１および約１．１を含む、約０．０１〜約１．１の間であり、
ｙは、約０．５および約０．９５を含む、約０．５〜約０．９５の間であり、
ｚは、約０．５および約０．９５を含む、約０．５〜約０．９５の間であり、
数（１−ｙ）／（１−ｚ）は、約１および約３．４を含む、約１〜約３．４の間の数であり、そして
Ｍは、Ｆｅ、Ｍｎ、Ｃｏ、および／もしくはＮｉである、
物品。
（項目１５２）
コアおよび該コアの少なくとも一部分を囲んでいるコーティングを有するコーティングされた粒子、
を含む物品であって、該粒子は、ｘ：ｙ：ｚ：４の比で元素Ｌｉ、Ｍ、Ｐ、およびＯを含み、ここで
数（ｘ／ｚ）は、約１および約２を含む、約１〜約２の間の数であり、
数（１−ｙ）／（１−ｚ）は、約１および約３．４を含む、約１〜約３．４の間の数であり、そして
Ｍは、Ｆｅ、Ｍｎ、Ｃｏ、および／もしくはＮｉである、
物品。
（項目１５３）
数（１−ｙ）／（１−ｚ）は、約１および約２．５を含む、約１〜約２．５の間の数である、項目１５１もしくは１５２のいずれか１項に記載の物品。
（項目１５４）
コアおよび該コアの少なくとも一部分を囲んでいるコーティングを有するコーティングされた粒子、
を含む物品であって、
該粒子は、ｘ：ｙ：ｚ：４の比で元素Ｌｉ、Ｍ、Ｐ、およびＯを含み、ここで
ｘは、約０．０１および約１．１を含む、約０．０１〜約１．１の間であり、
ｙは、約０．５および約１．１を含む、約０．５〜約１．１の間であり、
ｚは、約０．５および約１．１を含む、約０．５〜約１．１の間であり、そして
Ｍは、Ｆｅ、Ｍｎ、Ｃｏ、および／もしくはＮｉであり、
該粒子は、１種以上の前駆物質を約８００℃より低い温度で焼結させて、該粒子を生成する工程を包含するプロセスによって形成される、物品。
（項目１５５）
コアおよび該コアの少なくとも一部分を囲んでいるコーティングを有するコーティングされた粒子、
を含む物品であって、該粒子は、ｘ：ｙ：ｚ：４の比で元素Ｌｉ、Ｍ、Ｐ、およびＯを含み、ここで
ｘは、約０．０１および約１．１を含む、約０．０１〜約１．１の間であり、
ｙは、約０．５および約１．１を含む、約０．５〜約１．１の間であり、
ｚは、約０．５および約１．１を含む、約０．５〜約１．１の間であり、そして
Ｍは、Ｆｅ、Ｍｎ、Ｃｏ、および／もしくはＮｉであり、
該粒子は、最大５．２Ｖに充填した場合、２．５Ｖへと放電すると、少なくとも１７０ｍＡ／ｇの電流速度において少なくとも約１００ｍＡ  ｈ／ｇの容量を与えることができる、
物品。